(57)【特許請求の範囲】
【請求項１】
１００〜９８重量％固形分の、２部接着剤組成物であって：
Ｉ）第１部であって：
Ａ）Ａ）とＢ）の合計重量に基づき、約５０〜約９９重量％の間の、ヒドロキシル基を末端にもつポリエステル；このポリエステルは、２０℃において液体であり、２〜２．１の間のヒドロキシル官能価、及び約５０〜約３００の間のヒドロキシル価をもち、および２５以下の酸価を有し；
Ｂ）Ａ）とＢ）の合計重量に基づき、約１〜約５０重量％の間の、エポキシ樹脂；このエポキシ樹脂は、２０℃において固体であり、そして上記ポリエステルＡ）中に溶解されており、そしてこのエポキシ樹脂Ｂ）は、約５００〜約３，０００の間のエポキシ当量及び約１００〜約２５０の間のヒドロキシル価をもち；そして
Ｃ）Ａ）とＢ）の合計重量に対して約０．０５重量％までの、イソシアネート硬化触媒；
を包含するもの；並びに
ＩＩ）第２部であって、２０℃において液体である、２〜約４の間のイソシアネート官能価をもつ多官能価イソシアネートを包含するもの；ここで、この第２部ＩＩ）は、Ａ）とＢ）の合計ヒドロキシル官能価に対して、約０．９〜約３．０の間のＮＣＯ／ＯＨ比において提供される；および、
任意に、ＩＩＩ）接着剤組成物の総重量を基準にして０〜２重量％の有機溶媒、ここで該有機溶媒は第１部および／または第２部に含まれる；
から本質的に成る接着剤組成物。
【請求項２】
前記ヒドロキシル基を末端にもつポリエステルが、約１８０〜約２５０の間のＯＨ価をもつ、請求項１に記載の接着剤組成物。
【請求項３】
前記多官能価イソシアネートが、少なくとも２．３のイソシアネート官能価をもつ、請求項１に記載の接着剤組成物。
【請求項４】
前記触媒Ｃ）が、Ａ）とＢ）の合計重量に対して、少なくとも約０．００５重量％の量で提供される、請求項１に記載の接着剤組成物。
【請求項５】
前記多官能価イソシアネートが、ヘキサン・ジイソシアネートのトリマーである、請求項１に記載の接着剤組成物。
【請求項６】
前記ポリエステルが、アジピン酸化ジエチレン・グリコールのポリマーである、請求項１に記載の接着剤。
【請求項７】
前記ＮＣＯ／ＯＨ比が、約１．０５〜約１．５である、請求項１に記載の接着剤組成物。
【請求項８】
前記ＮＣＯ／ＯＨ比が、約１．２〜約１．４である、請求項１に記載の接着剤組成物。
【請求項９】
前記第１部が、約７０〜約９０重量％のヒドロキシル基を末端にもつポリエステルＡ）及び約１０〜約３０重量％のエポキシ樹脂Ｂ）を包含する、請求項１に記載の接着剤組成物。
【請求項１０】
請求項１に記載の接着剤組成物により接着された、第１ポリマー層と第２ポリマー層を包含するラミネート。
【請求項１１】
前記第１ポリマー層が、ポリプロピレンであり、そして前記第２ポリマー層が、ポリエステルである、請求項１０に記載のラミネート。
【請求項１２】
前記第１ポリマー層が、ポリプロピレンであり、そして前記第２ポリマー層が、ポリアミドである、請求項１０に記載のラミネート。
【発明の詳細な説明】
【０００１】
本発明は、食品又は医薬用途のレトルト・パウチに形成されることができるポリマー・フィルムを接着するためのウレタン・ラミネーティング接着剤に関する。
【０００２】
本発明の背景
食品又は医薬物質を滅菌するためのレトルト・パウチは、典型的には、ポリマー・フィルムの２（又はそれより多くの）層から形成される。典型的には、内層は、ヒート−シール可能な、そして食品−又は医薬−に適した、材料、例えば、流延ポリプロピレンから形成される。第２層、例えば、ポリエステル又はポリアミドは、典型的には、包装強度のために上記内層に接着される。さらに、その外層としての上記第２層は、好適なインクで印刷されることができる。
本発明は、食品又は医薬レトルト・パウチのためのポリマー層の接着における使用のために好適な接着剤組成物であって、有機溶媒を含まないか又は実質的に含まないものに関する。
【０００３】
本発明の要約
本発明によれば、例えば、食品又は医薬用途のレトルト・パウチの形成において有用なラミネートを形成するための、ポリマー層の接着のために好適な２部接着剤組成物が提供される。この２部接着剤組成物は、第１部Ｉ）であって、Ａ）Ａ）とＢ）の合計重量に基づき、約５０〜約９９重量％、好ましくは約７０〜約９０重量％の間の、ヒドロキシル基を末端にもつポリエステルであって、２０℃において液体であり、約２〜約２．１の間のヒドロキシル官能基及び約５０〜約３００、好ましくは約１８０〜約２５０の間のヒドロキシル価をもつもの、Ｂ）Ａ）とＢ）の合計重量に基づき、約１〜約５０重量％、好ましくは約１０〜約３０重量％の、エポキシ樹脂であって、２０℃において固体であり、そして上記ポリエステルＡ）中に溶解されており、かつ、約５００〜約３，０００の間のエポキシ当量及び約１００〜約２５０の間のヒドロキシル価をもつもの、並びにＣ）Ａ）とＢ）の合計重量に対して、約０．０５重量％までの、好ましくは少なくとも約０．００５重量％の、イソシアネート硬化触媒、をもつものを包含する。
【０００４】
第２部II）は、約２〜約４の間の、好ましくは少なくとも約２．３のイソシアネート官能価をもつ多官能価イソシアネートを包含する。この第２部II）は、Ａ）とＢ）の合計ヒドロキシル官能価に対して、約０．９〜約３．０の間の、好ましくは約１．０５〜約１．５の間のＮＣＯ／ＯＨ比において提供される。
【０００５】
特定の好ましい態様の詳細な説明
本発明に従って有用なポリエステルは、室温、すなわち、２０℃において液体である。好ましくは、これらのポリエステルは、２０℃において低粘度、すなわち、５００cps （０．５Pa・ｓ）以下をもち、これにより、ポリエステルＡ）と吸収されたエポキシ樹脂Ｂ）は、液体ポリイソシアネートと容易に混合され、そしてポリマー材料のシートに接着剤層として塗布されることができる、２０℃における液体組成物を形成する。このポリエステルは、線状又は実質的に線状であり、主にジカルボン酸とジオールから形成される。ジオールは、過剰で使用され、これにより、このポリエステルは、ＯＨ基を末端にもつ。
【０００６】
脂肪族ジオールとジカルボン酸が好ましい。但し、芳香族ジオールとジカルボン酸が使用されることもできる。このポリエステルの形成のためのジオールとジカルボン酸の選択においては、食品及び／又は医薬との適合性が考慮される。好適なジオールは、非限定的に、ジエチレン・グリコール、プロピレン・グリコール、エチレン・グリコール、ヘキサン・ジオール、ブタン・ジオール、ネオペンチル・グリコール等を含む。好適なジカルボン酸は、非限定的に、アジピン酸、テレフタル酸、イソフタル酸、セバシン酸、アゼライン酸、等を含む。僅かな量の枝分れは許可される；これ故、ポリオール、例えば、トリメチロール・プロパン、及びポリカルボン酸（及び無水物）、例えば、無水トリメリット酸が、そのポリエステル鎖に取り込まれることができる。このポリエステルのヒドロキシル官能価は、そのポリエステルを上記ポリイソシアネートと架橋させて架橋ウレタンを形成する手段を提供する。このポリエステルは、いくらかの酸官能価、すなわち、約２５までの酸価をもつことができるが、酸官能価は要求されず、又は望ましくない。目下好ましいポリマーは、約２１０のＯＨ価をもつアジピン酸とジエチレン・グリコールのコポリマーである。
【０００７】
本発明の組成物の重要な側面は、本発明の組成物中に固体のエポキシ樹脂Ｂ）を含むことである。特に好適なエポキシ樹脂は、上記のような、エポキシとヒドロキシル官能価の両方をもつ、ビスフェノール−Ａエポキシ樹脂である。このエポキシ樹脂のＯＨ官能価は、そのエポキシ樹脂が、そのウレタン硬化反応において架橋されることを提供する。このエポキシ樹脂のエポキシ官能価により達成される目的は、不明である。出願人は理論に拘束されることはないけれども、このエポキシ樹脂は、その接着剤がレトルト条件に供されるときに生じるポリマー鎖内の破壊に結合し、そしてこれを“修復する”ことに役立つものと信じている。いずれにしても、ポリエステルＡ）とポリイソシアネート部II）は、レトルト条件に適切に耐える接着剤を、単独では形成しないことが判明している。Ｓｈｅｌｌ  Ｃｈｅｍｉｃａｌ  Ｃｏｍｐａｎｙにより商業的に販売された好適なビスフェノール−Ａエポキシ樹脂は、ＥＰＯＮ登録商標（商標）１００７Ｆ及び１００２Ｆである。
【０００８】
上記タイプのエポキシ樹脂は、典型的には２０℃において固体である；しかしながら、それらは、本明細書中の相対的な使用レベルにおいて上記ポリエステル中に溶解して、液体組成物（Ｉ部）を形成する。上記ポリエステル中に上記エポキシ樹脂を溶解させるための典型的な温度は、１００℃である。
【０００９】
接着は、触媒Ｃ）を用いずに得られるであろうが、妥当に速い硬化時間は、一般に、触媒、例えば、ジブチル・スズ・ジラウレート（ｄｉｂｕｔｙｌｔｉｎ  ｄｉｌａｕｒａｔｅ）を必要とする。
【００１０】
多官能価イソシアネートは、硬化の間に良好な架橋密度を提供するために、少なくとも２、そして好ましくはいくぶん高い、すなわち、少なくとも約２．３の官能価をもつ。この多官能価イソシアネートは、モノマー又はモノマーの混合物、例えば、４，４’−ジフェニルメタン・ジイソシアネート、４，２’−ジフェニルメタン・ジイソシアネート、トルエン・ジイソシアネート、ヘキサメチレン・ジイソシアネート、イソフォロン・ジイソシアネート、テトラメチルキシレン・ジイソシアネート、等であることができるが、好ましくは、ポリマーの、多官能価のイソシアネートである。
【００１１】
好ましい多官能価イソシアネートは、ヘキサン・ジイソシアネートのトリマーである。このトリマーは、３のイソシアネート官能価をもつ。イソシアネート官能価ポリマー、例えば、ポリエステル・ウレタン及びポリエーテル・ウレタンも、多官能価イソシアネートとして好適である。Ｉ）部との混合を容易にするために、この多官能価イソシアネートは、２０℃において液体でなければならない。
【００１２】
II）部、多官能価イソシアネートは、上記ポリエステルと上記エポキシ樹脂を含むＩ）部のＯＨ官能価に少なくとも近似して、そして好ましくは、これよりも過剰で、すなわち、約０．９〜約３．０の間の、好ましくは、約１．０５〜約１．５の間の、そして最も好ましくは約１．２〜約１．４の間のＮＣＯ／ＯＨ比において使用される。
【００１３】
Ｉ）部とII）部が混合されるとき、硬化は直ちに開始する。従って、上記２部は、適用（塗布）の時点に、典型的には、上記接着剤層の中の１に上記混合物の適用から約３０秒以内に、混合される。
本発明に係る接着剤を使用したラミネートは、常法により形成される。典型的には、上記２つの部（Ｉ）とII））を、混合し、そしてこの混合物を、ポリマー材料の１のシートに層として適用する。その後直ちに、上記２つのシートを、加熱、例えば、６６〜７２℃、及び加圧を用いて一緒にニップされる。瞬間的な接着がこれらの層の間で形成される。但し、完全な硬化は、より長い時間期間、例えば、１週間にわたって生じる。十分に硬化した接着剤は、典型的なレトルト条件において、例えば、１時間にわたる１５p.s.i.での１２１℃において、ポリマー材料間の良好な接着を維持するであろう。
【００１４】
（Ｉ）又はII））部はいずれも、全く有機溶媒を必要としない；従って、本発明により正味１００％の（１００％  ｓｏｌｉｄｓ）の接着剤組成物が提供される。有機溶媒は、粘度調整又は他の目的のために、微量で、例えば、合計で約２重量％まで添加されることができるけれども、揮発性有機含量（ｖｏｌａｔｉｌｅ  ｏｒｇａｎｉｃ  ｃｏｎｔｅｎｔ（ＶＯＣ））の視点から、有機溶媒の添加は、望ましくないと考えられる。
本発明を、これから、特定の実施例によりさらに詳細に説明する。
【００１５】
例１と２
接着剤組成物を以下のように配合した（重量％）（本発明に従う実施例１、比較例たる例２）：
0004537503.tif 000002
【００１６】
各実施例は、０．００７重量％のジブチル・スズ・ジラウレートをも含んでいた。各接着剤組成物は、ナイロンと流延ポリプロピレンのラミネートを形成するために使用され、そしてこのラミネートは、レトルト・パウチを形成するために使用された。各パウチに、ケチャップ／ビネガー／コーン油の１：１：１混合物を充填し、そしてこのパウチを、１時間１５p.s.i.において１２１℃でレトルトした。これらの結果を以下に示す：
0004537503.tif 000003